피막 형성 행정의 전체 처리 시간을 가급적 짧은 시간에 복층의 고체 윤활 피막을 형성할 수 있는 피막 형성 방법을 제공한다. 알루미늄 합금제 피스톤 1의 기재 1 a의 양 스커트부 8,9의 외주면에 하층 피막 21 곳의 상면 상층 피막 22와의 복층 고체 윤활 피막을 형성했다. 상기 하층 피막과 상층 피막은 함께 결합 수지인 폴리아미드이미드 수지, 또는 폴리이미드 수지, 또는 에폭시 수지의 적어도 1종을 포함하고 하층 피막은 고정 윤활제로서 예를 들면 흑연을 함유하는 재료로 하고, 이 하층 피막을 스커트부의 외면에 도포한 후에 레이저 가열 장치에 의해 에너지 밀도가 30 w/cm2의 레이저광선을 거의 10 초간 조사해 건조시키고 이 상면에 상층 피막을 도포한 후에 소성 처리를 실시했다.
To provide a coating film formation method capable of forming a plurality of layers of solid lubrication coating film which makes the total treatment time of coating film formation process short as much as possible. A plurality of layers of solid lubrication coating films of a lower layer coating film 21 and an upper layer coating film 22 of the upper surface of the lower coating film are formed on outer circumferential surfaces of both skirt parts 8, 9 of substrate 1a of a piston 1 made of aluminum alloy. Both of the lower layer coating film and the upper layer coating film contains at least one kind of polyamide-polyimide resin, polyimide resin or epoxy resin which are all binder, the lower layer coating film is made of material which contains, for example, graphite as solid lubricant, and the lower layer coating film is applied onto the outer surface of a skirt part and, thereafter, is irradiated with laser beams having an energy density of 30 w/cm2 almost for 10 s and is dried by using a laser heating device. The upper layer coating film is applied onto the upper surface of the lower layer coating film and, thereafter, is subjected to calcination.